(57)【要約】【課題】半導体ウエハーと透明基板との間に設けるスペーサを露光処理、現像処理を経て形成するに際し、現像処理で生じた固形状の浮遊物が残渣として残るのを抑制または防止することができる半導体ウエハー接合体の製造方法を提供すること、および、信頼性に優れた半導体ウエハー接合体および半導体装置を提供すること。【解決手段】本発明の半導体ウエハー接合体の製造方法は、スペーサ形成層に露光光を選択的に照射することにより露光し、現像液を用いて現像することにより、壁部１０４’を残存させる工程を有し、壁部１０４’の幅をＷ［μｍ］とし、壁部１０４’の高さをＨ［μｍ］としたとき、下記＜１＞〜＜３＞の関係式をそれぞれ満たす。  １５≦Ｗ≦３０００      ・・・＜１＞  ３≦Ｈ≦３００          ・・・＜２＞  ０．１０≦Ｗ／Ｈ≦９００・・・＜３＞【選択図】図２
2011205035.tif 000002
【特許請求の範囲】
【請求項１】
半導体ウエハーと、該半導体ウエハーの一方の面側に対向配置された透明基板と、前記半導体ウエハーと前記透明基板との間に複数の空隙部を画成するように設けられた壁部を有するスペーサとを備える半導体ウエハー接合体を製造する方法であって、
前記半導体ウエハーおよび前記透明基板のうちの一方に、感光性を有する樹脂組成物で構成されたスペーサ形成層を形成する工程と、
前記スペーサ形成層に露光光を選択的に照射することにより露光し、現像液を用いて現像することにより、前記壁部を残存させる工程と、
前記壁部に前記半導体ウエハーおよび前記透明基板のうちの他方を接合する工程とを有し、
前記壁部の幅をＷ［μｍ］とし、前記壁部の高さをＨ［μｍ］としたとき、
下記＜１＞〜＜３＞の関係式をそれぞれ満たすことを特徴とする半導体ウエハー接合体の製造方法。
１５≦Ｗ≦３０００      ・・・＜１＞
３≦Ｈ≦３００          ・・・＜２＞
０．１０≦Ｗ／Ｈ≦９００・・・＜３＞
【請求項２】
前記現像液の比重をＡとし、前記樹脂組成物の比重をＢとしたとき、
０．５≦Ａ／Ｂ≦２
なる関係式を満たす請求項１に記載の半導体ウエハー接合体の製造方法。
【請求項３】
前記壁部は、平面視にて、前記複数の空隙部がそれぞれ四角形状をなすとともに行列状に配置されるように形成されている請求項１または２に記載の半導体ウエハー接合体の製造方法。
【請求項４】
前記現像は、前記スペーサ形成層が形成された前記半導体ウエハーまたは前記透明基板をその板面に垂直でかつ中心付近を通る軸線まわりに回転させながら、前記現像液を前記スペーサ形成層に付与することにより行う請求項１ないし３のいずれかに記載の半導体ウエハー接合体の製造方法。
【請求項５】
前記現像は、前記半導体ウエハーまたは前記透明基板の前記スペーサ形成層が設けられた面側を上方に向けた状態で行う請求項４に記載の半導体ウエハー接合体の製造方法。
【請求項６】
前記現像後、かつ、前記壁部に前記半導体ウエハーおよび前記透明基板のうちの他方を接合する工程前に、前記壁部と、当該壁部が形成された前記半導体ウエハーまたは前記透明基板とを洗浄液を用いて洗浄する請求項１ないし５のいずれかに記載の半導体ウエハー接合体の製造方法。
【請求項７】
前記樹脂組成物の比重をＢとし、前記洗浄液の比重をＣとしたとき、
０．５≦Ｃ／Ｂ≦２
なる関係式を満たす請求項６に記載の半導体ウエハー接合体の製造方法。
【請求項８】
前記洗浄は、前記壁部が形成された前記半導体ウエハーまたは前記透明基板をその板面に垂直でかつ中心付近を通る軸線まわりに回転させながら、前記壁部と、当該壁部が形成された前記半導体ウエハーまたは前記透明基板とに前記洗浄液を付与することにより行う請求項６または７に記載の半導体ウエハー接合体の製造方法。
【請求項９】
前記洗浄は、前記半導体ウエハーまたは前記透明基板の前記壁部が設けられた面側を上方に向けた状態で行う請求項８に記載の半導体ウエハー接合体の製造方法。
【請求項１０】
前記洗浄後、かつ、前記壁部に前記半導体ウエハーおよび前記透明基板のうちの他方を接合する工程の前に、前記洗浄液を除去する工程を有する請求項６ないし９のいずれかに記載の半導体ウエハー接合体の製造方法。
【請求項１１】
前記洗浄液を除去する工程は、前記壁部が形成された前記半導体ウエハーまたは前記透明基板をその板面に垂直でかつ中心付近を通る軸線まわりに回転させることにより行う請求項１０に記載の半導体ウエハー接合体の製造方法。
【請求項１２】
請求項１ないし１１のいずれかに記載の方法により製造されたことを特徴とする半導体ウエハー接合体。
【請求項１３】
半導体ウエハーと、該半導体ウエハーの一方の面側に対向配置された透明基板と、前記半導体ウエハーと前記透明基板との間に複数の空隙部を画成するように設けられた壁部を備えるスペーサとを有する半導体ウエハー接合体であって、
前記壁部の幅をＷ［μｍ］とし、前記各壁部の高さをＨ［μｍ］としたとき、
下記＜１＞〜＜３＞の関係式をそれぞれ満たすことを特徴とする半導体ウエハー接合体。
１５≦Ｗ≦３０００      ・・・＜１＞
３≦Ｈ≦３００          ・・・＜２＞
０．１０≦Ｗ／Ｈ≦９００・・・＜３＞
【請求項１４】
請求項１２または１３に記載の半導体ウエハー接合体を個片化することにより得られたことを特徴とする半導体装置。
【発明の詳細な説明】
【技術分野】
【０００１】
本発明は、半導体ウエハー接合体の製造方法、半導体ウエハー接合体および半導体装置に関する。
【背景技術】
【０００２】
ＣＭＯＳイメージセンサーやＣＣＤイメージセンサー等の受光装置に代表される半導体装置としては、受光部が設けられた半導体基板と、半導体基板に対して受光部側に設けられ、受光部を囲むように形成されたスペーサと、該スペーサを介して半導体基板に接合された透明基板とを有するものが知られている（例えば、特許文献１参照）。
【０００３】
例えば、特許文献１にかかる半導体装置の製造方法は、複数の受光部が設けられた半導体ウエハーに、感光性の接着フィルム（スペーサ形成層）を貼り付ける工程と、該接着フィルムに対してマスクを介して化学線を選択的に照射し、接着フィルムを露光する工程と、露光した接着フィルムを現像し、スペーサを形成する工程と、形成されたスペーサ上に透明基板を接合する工程と、半導体ウエハーと透明基板とをスペーサを介して接合した接合体をダイシングする工程とを有する。
【０００４】
前述したように露光後の接着フィルムを現像するに際しては、接着フィルムのうち未硬化部分を現像液により溶解し除去する。その際、前記未硬化部分が現像液に完全に溶解せず、前記未硬化部分の一部が固形状の浮遊物となってしまう場合がある。
【０００５】
そのため、従来では、前記浮遊物が半導体ウエハー上や接着フィルムの露光部分に付着し残渣として残存してしまうと言う問題があった。かかる問題は、半導体装置の信頼性を低下させたり、半導体装置の製造における歩留まりを低下させたりする。
【０００６】
一般に、前述したように露光後の前記接着フィルムを現像した後には、半導体ウエハーと透明基板とをスペーサを介して接合する前に、洗浄液によって接着フィルムの硬化部分（スペーサ）の洗浄が行われるが、それでも、かかる問題が生じていた。
【先行技術文献】
【特許文献】
【０００７】
【特許文献１】特開２００８−９１３９９号公報
【発明の概要】
【発明が解決しようとする課題】
【０００８】
本発明の目的は、半導体ウエハーと透明基板との間に設けるスペーサを露光処理、現像処理を経て形成するに際し、現像処理で生じた固形状の浮遊物が残渣として残るのを抑制または防止することができる半導体ウエハー接合体の製造方法を提供すること、および、信頼性に優れた半導体ウエハー接合体および半導体装置を提供することにある。
【課題を解決するための手段】
【０００９】
このような目的は、下記（１）〜（１４）に記載の本発明により達成される。
（１）  半導体ウエハーと、該半導体ウエハーの一方の面側に対向配置された透明基板と、前記半導体ウエハーと前記透明基板との間に複数の空隙部を画成するように設けられた壁部を有するスペーサとを備える半導体ウエハー接合体を製造する方法であって、
前記半導体ウエハーおよび前記透明基板のうちの一方に、感光性を有する樹脂組成物で構成されたスペーサ形成層を形成する工程と、
前記スペーサ形成層に露光光を選択的に照射することにより露光し、現像液を用いて現像することにより、前記壁部を残存させる工程と、
前記壁部に前記半導体ウエハーおよび前記透明基板のうちの他方を接合する工程とを有し、
前記壁部の幅をＷ［μｍ］とし、前記壁部の高さをＨ［μｍ］としたとき、
下記＜１＞〜＜３＞の関係式をそれぞれ満たすことを特徴とする半導体ウエハー接合体の製造方法。
１５≦Ｗ≦３０００      ・・・＜１＞
３≦Ｈ≦３００          ・・・＜２＞
０．１０≦Ｗ／Ｈ≦９００・・・＜３＞
【００１０】
（２）  前記現像液の比重をＡとし、前記樹脂組成物の比重をＢとしたとき、
０．５≦Ａ／Ｂ≦２
なる関係式を満たす上記（１）に記載の半導体ウエハー接合体の製造方法。
【００１１】
（３）  前記壁部は、平面視にて、前記複数の空隙部がそれぞれ四角形状をなすとともに行列状に配置されるように形成されている上記（１）または（２）に記載の半導体ウエハー接合体の製造方法。
【００１２】
（４）  前記現像は、前記スペーサ形成層が形成された前記半導体ウエハーまたは前記透明基板をその板面に垂直でかつ中心付近を通る軸線まわりに回転させながら、前記現像液を前記スペーサ形成層に付与することにより行う上記（１）ないし（３）のいずれかに記載の半導体ウエハー接合体の製造方法。
【００１３】
（５）  前記現像は、前記半導体ウエハーまたは前記透明基板の前記スペーサ形成層が設けられた面側を上方に向けた状態で行う上記（４）に記載の半導体ウエハー接合体の製造方法。
【００１４】
（６）  前記現像後、かつ、前記壁部に前記半導体ウエハーおよび前記透明基板のうちの他方を接合する工程前に、前記壁部と、当該壁部が形成された前記半導体ウエハーまたは前記透明基板とを洗浄液を用いて洗浄する上記（１）ないし（５）のいずれかに記載の半導体ウエハー接合体の製造方法。
【００１５】
（７）  前記樹脂組成物の比重をＢとし、前記洗浄液の比重をＣとしたとき、
０．５≦Ｃ／Ｂ≦２
なる関係式を満たす上記（６）に記載の半導体ウエハー接合体の製造方法。
【００１６】
（８）  前記洗浄は、前記壁部が形成された前記半導体ウエハーまたは前記透明基板をその板面に垂直でかつ中心付近を通る軸線まわりに回転させながら、前記壁部と、当該壁部が形成された前記半導体ウエハーまたは前記透明基板とに前記洗浄液を付与することにより行う上記（６）または（７）に記載の半導体ウエハー接合体の製造方法。
【００１７】
（９）  前記洗浄は、前記半導体ウエハーまたは前記透明基板の前記壁部が設けられた面側を上方に向けた状態で行う上記（８）に記載の半導体ウエハー接合体の製造方法。
【００１８】
（１０）  前記洗浄後、かつ、前記壁部に前記半導体ウエハーおよび前記透明基板のうちの他方を接合する工程の前に、前記洗浄液を除去する工程を有する上記（６）ないし（９）のいずれかに記載の半導体ウエハー接合体の製造方法。
【００１９】
（１１）  前記洗浄液を除去する工程は、前記壁部が形成された前記半導体ウエハーまたは前記透明基板をその板面に垂直でかつ中心付近を通る軸線まわりに回転させることにより行う上記（１０）に記載の半導体ウエハー接合体の製造方法。
【００２０】
（１２）  上記（１）ないし（１１）のいずれかに記載の方法により製造されたことを特徴とする半導体ウエハー接合体。
【００２１】
（１３）  半導体ウエハーと、該半導体ウエハーの一方の面側に対向配置された透明基板と、前記半導体ウエハーと前記透明基板との間に複数の空隙部を画成するように設けられた壁部を備えるスペーサとを有する半導体ウエハー接合体であって、
前記壁部の幅をＷ［μｍ］とし、前記各壁部の高さをＨ［μｍ］としたとき、
下記＜１＞〜＜３＞の関係式をそれぞれ満たすことを特徴とする半導体ウエハー接合体。
１５≦Ｗ≦３０００      ・・・＜１＞
３≦Ｈ≦３００          ・・・＜２＞
０．１０≦Ｗ／Ｈ≦９００・・・＜３＞
【００２２】
（１４）  上記（１２）または（１３）に記載の半導体ウエハー接合体を個片化することにより得られたことを特徴とする半導体装置。
【発明の効果】
【００２３】
本発明によれば、露光処理されたスペーサ形成層を現像処理する時に、固形状の浮遊物が発生しても、その浮遊物が壁部を乗り越えやすい。したがって、当該浮遊物を現像液の流れによって効率的に除去することができる。そのため、得られる半導体ウエハー接合体に当該浮遊物が残渣として残存するのを防止することができる。その結果、得られる半導体ウエハー接合体は、優れた信頼性を有する。
【００２４】
また、このような半導体ウエハー接合体を個片化することで得られた半導体装置も、優れた信頼性を有する。
【００２５】
また、本発明の半導体ウエハー接合体の製造方法を用いることで、高い歩留まりで、優れた信頼性を有する半導体ウエハー接合体および半導体装置を製造することができる。
【図面の簡単な説明】
【００２６】
【図１】本発明の実施形態にかかる半導体装置を示す断面図である。
【図２】本発明の実施形態にかかる半導体ウエハー接合体を示す縦断面図である。
【図３】図２に示す半導体ウエハー接合体を示す平面図である。
【図４】図１に示す半導体装置（図２に示す半導体ウエハー接合体）の製造方法の一例を示す工程図である。
【図５】図１に示す半導体装置（図２に示す半導体ウエハー接合体）の製造方法の一例を示す工程図である。
【図６】図１に示す半導体装置（図２に示す半導体ウエハー接合体）の製造方法の一例を示す工程図である。
【図７】図５（ａ）に示す現像処理を説明するための図である。
【図８】図５（ａ）に示す現像処理における作用を説明するための図である。
【発明を実施するための形態】
【００２７】
以下、本発明の実施形態を添付図面に基づいて説明する。
＜半導体装置（イメージセンサ）＞
まず、本発明の半導体装置を説明する。
【００２８】
図１は、本発明の実施形態にかかる半導体装置を示す断面図である。なお、以下の説明では、説明の便宜上、図１中の上側を「上」、下側を「下」と言う。
【００２９】
図１に示す半導体装置１００は、ＣＭＯＳイメージセンサーやＣＣＤイメージセンサー等の受光装置である。
【００３０】
このような半導体装置（受光装置）１００は、図１に示すように、ベース基板１０１と、ベース基板１０１に対向配置された透明基板１０２と、ベース基板１０１の透明基板１０２側の面上に設けられた受光部を含む個別回路１０３と、透明基板１０２と個別回路１０３との間に設けられたスペーサ１０４と、ベース基板１０１の個別回路１０３とは反対側の面上に設けられた半田バンプ１０６とを有する。なお、この半導体装置１００は、後述する本発明の半導体ウエハー接合体１０００を個片化することにより得られるものである。
【００３１】
ベース基板１０１は、半導体基板であり、図示しない回路（後述する半導体ウエハーが備える個別回路）が設けられている。
【００３２】
このようなベース基板１０１の一方の面（上面）上には、そのほぼ全面に亘って個別回路１０３が設けられている。
【００３３】
個別回路１０３は、受光部を含むものであり、例えば、ベース基板１０１上に受光素子とマイクロレンズアレイとがこの順で積層された構成となっている。
【００３４】
個別回路１０３が備える受光素子としては、例えば、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等が挙げられる。このような受光素子を備える個別回路１０３は、個別回路１０３で受光した光を電気信号に変換する。
【００３５】
透明基板１０２は、ベース基板１０１の一方の面（上面）に対向配置されており、ベース基板１０１の平面寸法と略同じ平面寸法となっている。
【００３６】
透明基板１０２としては、例えば、アクリル樹脂基板、ポリエチレンテレフタレート樹脂（ＰＥＴ）基板、ガラス基板等が挙げられる。
【００３７】
スペーサ１０４は、個別回路１０３および透明基板１０２にそれぞれ直接接着されている。これにより、ベース基板１０１と透明基板１０２とがスペーサ１０４を介して接合されている。
【００３８】
また、スペーサ１０４は、個別回路１０３および透明基板１０２のそれぞれの外周縁部に沿うように枠状をなしている。これにより、個別回路１０３と透明基板１０２との間には、空隙部１０５が形成されている。
【００３９】
ここで、個別回路１０３の中心部を取り囲むようにスペーサ１０４が設けられているが、個別回路１０３のうちスペーサ１０４によって取り囲まれた部分、すなわち空隙部１０５に露出している部分が実質的な個別回路として機能する。
【００４０】
半田バンプ１０６は、導電性を有し、ベース基板１０１の下面において、このベース基板１０１に設けられた配線と電気的に接続されている。これにより、個別回路１０３で光から変換された電気信号が半田バンプ１０６に伝達される。
【００４１】
＜半導体ウエハー接合体＞
次に、本発明の半導体ウエハー接合体を説明する。
【００４２】
図２は、本発明の実施形態にかかる半導体ウエハー接合体を示す縦断面図、図３は、図２に示す半導体ウエハー接合体を示す平面図である。
【００４３】
図２に示すように、半導体ウエハー接合体１０００は、半導体ウエハー１０１’と、スペーサ１２Ａと、透明基板１０２’とが順に積層した積層体で構成されている。すなわち、半導体ウエハー接合体１０００は、半導体ウエハー１０１’と透明基板１０２’とがスペーサ１２Ａを介して接合されている。
【００４４】
半導体ウエハー１０１’は、後述するような個片化工程を経ることにより、上述したような半導体装置１００のベース基板１０１となる基板である。
また、半導体ウエハー１０１’には、複数の個別回路（図示せず）が設けられている。
【００４５】
そして、半導体ウエハー１０１’の一方の面（上面）上には、上記各個別回路毎に対応して、上述したような個別回路１０３が形成されている。
【００４６】
スペーサ１２Ａは、後述するような個片化工程を経ることにより、上述したような半導体装置１００のスペーサ１０４となる部材である。
【００４７】
このスペーサ１２Ａは、半導体ウエハー１０１’と透明基板１０２’との間に複数の空隙部１０５を画成するように設けられた壁部１０４’を有する。
【００４８】
壁部１０４’は、複数の凸条を組み合わせたような形状をなしている。本実施形態では、壁部１０４’は、図３に示すように、平面視にて、複数の空隙部１０５がそれぞれ四角形状をなすとともに行列状に配置されるように形成されている。また、平面視したときに、複数の空隙部１０５が前述した半導体ウエハー１０１’上の複数の個別回路（個別回路１０３）に対応していて、壁部１０４’が半導体ウエハー１０１’上の各個別回路（個別回路１０３）を取り囲むように形成されている。
【００４９】
特に、このスペーサ１２Ａは、壁部１０４’（凸条）の幅をＷ［μｍ］とし、壁部１０４’（凸条）の高さをＨ［μｍ］としたとき、下記＜１＞〜＜３＞の関係式をそれぞれ満たす。
【００５０】
１５≦Ｗ≦３０００      ・・・＜１＞
３≦Ｈ≦３００          ・・・＜２＞
０．１０≦Ｗ／Ｈ≦９００・・・＜３＞
なお、上記＜１＞〜＜３＞の関係式については、後に詳述する。
【００５１】
透明基板１０２’は、スペーサ１２Ａを介して半導体ウエハー１０１’に接合されている。
【００５２】
この透明基板１０２’は、後述するような個片化工程を経ることにより、上述したような半導体装置１００の透明基板１０２となる部材である。
【００５３】
このような半導体ウエハー接合体１０００を後述するように個片化することにより、複数の半導体装置１００を得ることができる。
【００５４】
＜半導体装置（半導体ウエハー接合体）の製造方法＞
次に、本発明の半導体装置（半導体ウエハー接合体）の製造方法の好適な実施形態について説明する。なお、以下では、本発明の半導体ウエハー接合体の製造方法について、前述した半導体装置１００および半導体ウエハー接合体１０００を製造する場合を一例として説明する。
【００５５】
図４〜図６は、それぞれ、図１に示す半導体装置（図２に示す半導体ウエハー接合体）の製造方法の一例を示す工程図、図７は、図５（ａ）に示す現像処理を説明するための図、図８は、図５（ａ）に示す現像処理における作用を説明するための図である。
【００５６】
半導体装置１００の製造方法は、［Ａ］半導体ウエハー接合体１０００を製造する工程と、［Ｂ］半導体ウエハー接合体１０００を個片化する工程とを有する。
【００５７】
ここで、半導体ウエハー接合体１０００の製造方法（上記工程［Ａ］）は、《Ａ１》半導体ウエハー１０１’上にスペーサ形成層１２を貼り付ける工程と、《Ａ２》スペーサ形成層１２を露光、現像により選択的に除去してスペーサ１２Ａを形成する工程と、《Ａ３》スペーサ１２Ａの半導体ウエハー１０１’とは反対側の面に透明基板１０２’を接合する工程と、《Ａ４》半導体ウエハー１０１’の下面に所定の加工または処理を施す工程とを有する。
【００５８】
以下、半導体装置１００の製造方法の各工程を順次詳細に説明する。
［Ａ］半導体ウエハー接合体１０００の製造工程
《Ａ１》半導体ウエハー１０１’上にスペーサ形成層１２を貼り付ける工程
【００５９】
Ａ１−１
まず、図４（ａ）に示すように、スペーサ形成用フィルム１を用意する。
【００６０】
このスペーサ形成用フィルム１は、支持基材１１と、支持基材１１上に支持されたスペーサ形成層１２とを有している。
【００６１】
支持基材１１は、シート状をなし、スペーサ形成層１２を支持する機能を有する。
この支持基材１１は、光透過性を有している。これにより、後述する工程《Ａ２》における露光処理において、支持基材１１をスペーサ形成層１２に付けたまま、支持基材１１を介してスペーサ形成層１２に露光光を照射することができる。
【００６２】
このような支持基材１１の構成材料としては、前述したようなスペーサ形成層１２を支持する機能および光透過性を有するものであれば、特に限定されないが、例えば、ポリエチレンテレフタレート（ＰＥＴ）、ポリプロピレン（ＰＰ）、ポリエチレン（ＰＥ）等が挙げられる。これらの中でも、支持基材１１の構成材料としては、支持基材１１の光透過性と破断強度のバランスを優れたものとすることができると言う点から、ポリエチレンテレフタレート（ＰＥＴ）を用いるのが好ましい。
【００６３】
このような支持基材１１の平均厚さは、５〜１００μｍであるのが好ましく、１５〜５０μｍであるのがより好ましい。これにより、スペーサ形成用フィルムの取り扱い性を良好なものとするとともに、スペーサ形成層のうち支持基材に接触している部分の厚さの均一化を図ることができる。
【００６４】
これに対し、支持基材１１の平均厚さが前記下限値未満であると、支持基材１１がスペーサ形成層１２を支持する機能を発揮することができない。一方、支持基材１１の平均厚さが前記上限値を超えると、スペーサ形成用フィルム１の取り扱い性が低下する。
【００６５】
また、支持基材１１の厚さ方向における露光光の透過率は、特に限定されないが、２０％以上１００％以下であるのが好ましく、４０％以上１００％以下であるのがより好ましい。これにより、後述する露光工程において、支持基材１１を介してスペーサ形成層１２に露光光を照射して露光処理を確実に行うことができる。
【００６６】
一方、スペーサ形成層１２は、半導体ウエハー１０１’の表面に対して接着性を有する。これにより、スペーサ形成層１２と半導体ウエハー１０１’とを接着（接合）することができる。
【００６７】
また、スペーサ形成層１２は、光硬化性（感光性）を有する。これにより、後述する工程《Ａ２》における露光処理および現像処理により、所望の形状となるようにパターンニングして、スペーサ１２Ａを形成することができる。
【００６８】
また、スペーサ形成層１２は、熱硬化性を有する。これにより、スペーサ形成層１２は、後述する工程《Ａ２》における露光処理を経た後であっても、熱硬化性による接着性を有する。したがって、後述する工程《Ａ３》において、熱硬化によりスペーサ１２Ａと透明基板１０２’とを接合することができる。
【００６９】
このようなスペーサ形成層１２は、前述したような接着性、光硬化性および熱硬化性を有するものであれば、特に限定されないが、アルカリ可溶性樹脂と熱硬化性樹脂と光重合開始剤とを含む材料（以下、「樹脂組成物」と言う）で構成されているのが好ましい。
【００７０】
以下、この樹脂組成物の各構成材料について詳述する。
（アルカリ可溶性樹脂）
アルカリ可溶性樹脂としては、例えば、クレゾール型、フェノール型、ビスフェノールＡ型、ビスフェノールＦ型、カテコール型、レゾルシノール型、ピロガロール型等のノボラック樹脂、フェノールアラルキル樹脂、ヒドロキシスチレン樹脂、メタクリル酸樹脂、メタクリル酸エステル樹脂等のアクリル系樹脂、水酸基およびカルボキシル基等を含む環状オレフィン系樹脂、ポリアミド系樹脂（具体的には、ポリベンゾオキサゾール構造およびポリイミド構造の少なくとも一方を有し、かつ主鎖または側鎖に水酸基、カルボキシル基、エーテル基またはエステル基を有する樹脂、ポリベンゾオキサゾール前駆体構造を有する樹脂、ポリイミド前駆体構造を有する樹脂、ポリアミド酸エステル構造を有する樹脂等）等が挙げられ、これらのうちの１種または２種以上を組み合わせて用いることができる。
【００７１】
このようなアルカリ可溶性樹脂を含んで構成されたスペーサ形成層１２は、環境に対する負荷のより少ないアルカリ現像性を有するものとなる。
【００７２】
特に、前述したアルカリ可溶性樹脂の中でも、アルカリ現像に寄与するアルカリ可溶性基および二重結合の双方を有するものを用いるのが好ましい。
【００７３】
アルカリ可溶性基としては、例えば、水酸基、カルボキシル基等が挙げられる。このアルカリ可溶性基は、アルカリ現像に寄与することができるとともに、熱硬化反応に寄与することもできる。また、アルカリ可溶性樹脂は、二重結合を有していることにより、光硬化反応に寄与することができる。
【００７４】
このようなアルカリ可溶性基および二重結合を有する樹脂としては、例えば、光および熱の両方で硬化可能な硬化性樹脂を挙げることができ、具体的には、例えば、アクリロイル基、メタクリロイル基およびビニル基等の光反応基を有する熱硬化性樹脂や、フェノール性水酸基、アルコール性水酸基、カルボキシル基、酸無水物基等の熱反応基を有する光硬化性樹脂等が挙げられる。このような光および熱の両方で硬化可能な硬化性樹脂をアルカリ可溶性樹脂として用いると、光硬化性樹脂と後述する熱硬化性樹脂との相溶性を向上させることができる。その結果、硬化後のスペーサ形成層１２、すなわちスペーサ１２Ａの強度を高めることができる。
【００７５】
なお、熱反応基を有する光硬化性樹脂は、さらに、エポキシ基、アミノ基、シアネート基等の他の熱反応基を有していてもよい。かかる構成の光硬化性樹脂としては、具体的には、（メタ）アクリル変性フェノール樹脂、（メタ）アクリロイル基含有アクリル酸重合体およびカルボキシル基含有（エポキシ）アクリレート等が挙げられる。また、カルボキシル基含有アクリル樹脂のような熱可塑性樹脂であっても構わない。
【００７６】
以上のようなアルカリ可溶性基および二重結合を有する樹脂（光および熱の両方で硬化可能な硬化性樹脂）の中でも、（メタ）アクリル変性フェノール樹脂を用いるのが好ましい。（メタ）アクリル変性フェノール樹脂を用いれば、アルカリ可溶性基を含有することから、現像処理により未反応の樹脂を除去する際に、現像液として通常用いられる有機溶剤の代わりに、環境に対する負荷のより少ないアルカリ液を適用することができる。さらに、二重結合を含有することにより、この二重結合が硬化反応に寄与することとなり、その結果として、樹脂組成物の耐熱性を向上させることができる。また、（メタ）アクリル変性フェノール樹脂を用いることにより、半導体ウエハー接合体１０００の反りの大きさを確実に小さくできる点からも（メタ）アクリル変性フェノール樹脂が好ましく用いられる。
【００７７】
（メタ）アクリル変性フェノール樹脂としては、例えば、ビスフェノール類が備える水酸基と、エポキシ基および（メタ）アクリロイル基を有する化合物のエポキシ基とを反応させて得られた、（メタ）アクリロイル変性ビスフェノール樹脂が挙げられる。
【００７８】
具体的には、このような（メタ）アクリロイル変性ビスフェノール樹脂としては、例えば、下記化１に示すようなものが挙げられる。
【００７９】
【化１】
2011205035.tif 000003
【００８０】
また、上記の他に、アルカリ可溶性基および二重結合を有する樹脂としては、エポキシ樹脂の両末端に（メタ）アクリロイル基が導入された（メタ）アクリロイル変性エポキシ樹脂の分子鎖中に、この（メタ）アクリロイル変性エポキシ樹脂の分子鎖中の水酸基と、二塩基酸中の一つのカルボキシル基とがエステル結合で結合することにより、二塩基酸が導入されている化合物（なお、この化合物中のエポキシ樹脂の繰り返し単位は１以上、分子鎖中に導入されている二塩基酸の数は１以上）が挙げられる。なお、かかる化合物は、例えば、先ず、エピクロルヒドリンと多価アルコールとを重合させて得られるエポキシ樹脂の両末端のエポキシ基と、（メタ）アクリル酸とを反応させることにより、エポキシ樹脂の両末端に（メタ）アクリロイル基が導入された（メタ）アクリロイル変性エポキシ樹脂を得、次いで、得られた（メタ）アクリロイル変性エポキシ樹脂の分子鎖中の水酸基と、二塩基酸の無水物を反応させることにより、この二塩基酸の一方のカルボキシル基とエステル結合を形成させることにより得られる。
【００８１】
ここで、光反応基を有する熱硬化性樹脂を用いる場合、この光反応基の変性率（置換率）は、特に限定されないが、アルカリ可溶性基および二重結合を有する樹脂の反応基全体の２０〜８０％程度であるのが好ましく、３０〜７０％程度であるのがより好ましい。光反応基の変性量を上記の範囲とすることで、特に解像性に優れる樹脂組成物を提供することができる。
【００８２】
一方、熱反応基を有する光硬化性樹脂を用いる場合、この熱反応基の変性率（置換率）は、特に限定されないが、アルカリ可溶性基および二重結合を有する樹脂の反応基全体の２０〜８０％程度であるのが好ましく、３０〜７０％程度であるのがより好ましい。熱反応基の変性量を上記の範囲とすることで、特に解像性に優れる樹脂組成物を提供することができる。
【００８３】
また、アルカリ可溶性樹脂としてアルカリ可溶性基および二重結合を有する樹脂を用いる場合、この樹脂の重量平均分子量は、特に限定されないが、３００００以下であることが好ましく、５０００〜１５００００程度であるのがより好ましい。重量平均分子量が前記範囲内であると、支持基材１１上にスペーサ形成層１２を形成する際の成膜性に特に優れるものとなる。
【００８４】
ここで、アルカリ可溶性樹脂の重量平均分子量は、例えばＧ．Ｐ．Ｃ．を用いて評価でき、予め、スチレン標準物質を用いて作成された検量線により重量平均分子量を算出することができる。その際、測定溶媒としてテトラヒドロフラン（ＴＨＦ）を用い、４０℃の温度条件下で測定する。
【００８５】
また、樹脂組成物におけるアルカリ可溶性樹脂の含有量は、特に限定されないが、この樹脂組成物全体に対して、１５〜５０ｗｔ％程度であるのが好ましく、２０〜４０ｗｔ％程度であるのがより好ましい。また、樹脂組成物が後述する充填材を含有する場合、アルカリ可溶性樹脂の含有量は、樹脂組成物の樹脂成分（充填材を除く全部の成分）に対して、１０〜８０ｗｔ％程度であるのが好ましく、１５〜７０ｗｔ％程度であるのがより好ましい。
【００８６】
アルカリ可溶性樹脂の含有量を上記の範囲内とすることで、スペーサ形成層１２中におけるアルカリ可溶性樹脂および後述する熱硬化性樹脂の配合バランスを最適化することができる。そのため、後述する工程《Ａ２》の露光処理および現像処理におけるスペーサ形成層１２のパターンニングの解像性および現像性を優れたものとしつつ、その後のスペーサ形成層１２、すなわちスペーサ１２Ａの接着性を良好なものとすることができる。
【００８７】
これに対し、アルカリ可溶性樹脂の含有量が前記下限値未満であると、アルカリ可溶性樹脂による樹脂組成物中の他の成分（例えば、後述する光硬化性樹脂）との相溶性を向上させる効果が低下する場合がある。一方、アルカリ可溶性樹脂の含有量が前記上限値を超えると、現像性またはフォトリソグラフィ技術により形成されるスペーサ１２Ａのパターニングの解像性が低下するおそれがある。
【００８８】
（熱硬化性樹脂）
熱硬化性樹脂としては、例えば、フェノールノボラック樹脂、クレゾールノボラック樹脂、ビスフェノールＡノボラック樹脂等のノボラック型フェノール樹脂、レゾールフェノール樹脂等のフェノール樹脂、ビスフェノールＡエポキシ樹脂、ビスフェノールＦエポキシ樹脂等のビスフェノール型エポキシ樹脂、ノボラックエポキシ樹脂、クレゾールノボラックエポキシ樹脂等のノボラック型エポキシ樹脂、ビフェニル型エポキシ樹脂、スチルベン型エポキシ樹脂、トリフェノールメタン型エポキシ樹脂、アルキル変性トリフェノールメタン型エポキシ樹脂、トリアジン核含有エポキシ樹脂、ジシクロペンタジエン変性フェノール型エポキシ樹脂等のエポキシ樹脂、ユリア（尿素）樹脂、メラミン樹脂等のトリアジン環を有する樹脂、不飽和ポリエステル樹脂、ビスマレイミド樹脂、ポリウレタン樹脂、ジアリルフタレート樹脂、シリコーン樹脂、ベンゾオキサジン環を有する樹脂、シアネートエステル樹脂、エポキシ変性シロキサン等が挙げられ、これらのうち１種または２種以上を組み合わせて用いることができる。
【００８９】
このような熱硬化性樹脂を含んで構成されたスペーサ形成層１２は、露光、現像した後でも、その硬化により接着性を発揮するものとなる。これにより、スペーサ形成層１２と半導体ウエハー１０１’とを接合して、露光、現像した後、透明基板１０２をスペーサ形成層１２（スペーサ１２Ａ）に熱圧着することができる。
【００９０】
なお、この熱硬化性樹脂としては、前述したアルカリ可溶性樹脂として、熱で硬化可能な硬化性樹脂を用いた場合には、この樹脂とは異なるものが選択される。
【００９１】
また、上記の熱硬化性樹脂の中でも、特に、エポキシ樹脂を用いるのが好ましい。これにより、硬化後のスペーサ形成層１２（スペーサ１２Ａ）の耐熱性および透明基板１０２との密着性をより向上させることができる。
【００９２】
さらに、熱硬化性樹脂としてエポキシ樹脂を用いる場合、エポキシ樹脂としては、室温で固形のエポキシ樹脂（特にビスフェノール型エポキシ樹脂）と、室温で液状のエポキシ樹脂（特に室温で液状のシリコーン変性エポキシ樹脂）とを併用することが好ましい。これにより、優れた耐熱性を維持しつつ、可撓性と解像性との両方に優れるスペーサ形成層１２をとすることができる。
【００９３】
樹脂組成物における熱硬化性樹脂の含有量は、特に限定されないが、この樹脂組成物全体に対して、１０〜４０ｗｔ％程度であるのが好ましく、１５〜３５ｗｔ％程度であるのがより好ましい。熱硬化性樹脂の含有量が前記下限値未満であると、熱硬化性樹脂によるスペーサ形成層１２の耐熱性を向上する効果が低下する場合がある。一方、熱硬化性樹脂の含有量が前記上限値を超えると、熱硬化性樹脂によるスペーサ形成層１２の靭性を向上させる効果が低下する場合がある。
【００９４】
また、熱硬化性樹脂として上述したようなエポキシ樹脂を用いる場合、熱硬化性樹脂には、このエポキシ樹脂の他に、フェノールノボラック樹脂をさらに含んでいるのが好ましい。エポキシ樹脂にフェノールノボラック樹脂を添加することにより、得られるスペーサ形成層１２の現像性を向上させることができる。さらに、樹脂組成物中の熱硬化性樹脂としてエポキシ樹脂とフェノールノボラック樹脂との双方を含ませることにより、エポキシ樹脂の熱硬化性がより向上し、形成されるスペーサ１０４の強度をさらに向上させることができるという利点も得られる。
【００９５】
（光重合開始剤）
光重合開始剤としては、例えば、ベンゾフェノン、アセトフェノン、ベンゾイン、ベンゾインイソブチルエーテル、ベンゾイン安息香酸メチル、ベンゾイン安息香酸、ベンゾインメチルエーテル、ベンジルフィニルサルファイド、ベンジル、ジベンジル、ジアセチル、ベンジルジメチルケタール等が挙げられる。
【００９６】
このような光重合開始剤を含んで構成されたスペーサ形成層１２は、光重合をにより効率良くパターニングすることができる。
【００９７】
樹脂組成物中における光重合開始剤の含有量は、特に限定されないが、この樹脂組成物全体に対して、０．５〜５ｗｔ％程度であるのが好ましく、０．８〜３．０ｗｔ％程度であるのがより好ましい。光重合開始剤の含有量が下限値未満であると、スペーサ形成層１２の光重合を開始する効果が十分に得られない場合がある。一方、光重合開始剤の含有量が前記上限値を超えると、スペーサ形成層１２の反応性が高くなり、保存性や解像性が低下する場合がある。
【００９８】
（光重合性樹脂）
スペーサ形成層１２を構成する樹脂組成物は、上記成分の他、光重合性樹脂を含んでいるのが好ましい。これにより、得られるスペーサ形成層１２のパターニング性をより向上させることができる。
【００９９】
なお、この光重合性樹脂としては、前述したアルカリ可溶性樹脂として、光で硬化可能な硬化性樹脂を用いた場合には、この樹脂とは異なるものが選択される。
【０１００】
光重合性樹脂としては、特に限定されないが、例えば、不飽和ポリエステル、アクリロイル基またはメタクリロイル基を、一分子中に少なくとも１個以上有するアクリル系モノマーやオリゴマー等のアクリル系化合物、スチレン等のビニル系化合物等が挙げられ、これらは単独で用いることも可能であり、また、２種類以上を混合して用いることもできる。
【０１０１】
これらの中でも、アクリル系化合物を主成分とする紫外線硬化性樹脂が好ましい。アクリル系化合物は、光を照射した際の硬化速度が速く、これにより、比較的少量の露光量で樹脂をパターニングすることができる。
【０１０２】
このアクリル系化合物としては、アクリル酸エステルまたはメタクリル酸エステルのモノマー等が挙げられ、具体的には、エチレングリコールジ（メタ）アクリレート、１，６−ヘキサンジオールジ（メタ）アクリレート、グリセリンジ（メタ）アクリレート、１，１０−デカンジオールジ（メタ）アクリレートのような２官能（メタ）アクリレート、トリメチロールプロパントリ（メタ）アクリレート、ペンタエリスリトールトリ（メタ）アクリレートのような三官能（メタ）アクリレート、ペンタエリスリトールテトラ（メタ）アクリレート、ジトリメチロールプロパンテトラ（メタ）アクリレートのような四官能（メタ）アクリレート、ジペンタエリスリトールヘキサ（メタ）アクリレートのような六官能（メタ）アクリレート等が挙げられる。
【０１０３】
これらのアクリル系化合物の中でも、アクリル系多官能モノマーを用いるのが好ましい。これにより、スペーサ形成層１２から得られるスペーサ１０４を優れた強度を発揮するものとすることができる。その結果、このスペーサ１０４を備える半導体装置１００は、形状保持性により優れたものとなる。
【０１０４】
なお、本明細書中において、アクリル系多官能モノマーとは、３官能以上のアクリロイル基またはメタアクリロイル基を有する（メタ）アクリル酸エステルのモノマーのことを言うこととする。
【０１０５】
さらに、アクリル系多官能モノマーの中でも、特に、三官能（メタ）アクリレートまたは四官能（メタ）アクリレートを用いるのが好ましい。これにより、前記効果がより顕著となる。
【０１０６】
なお、光重合性樹脂として、アクリル系多官能モノマーを用いる場合、さらに、エポキシビニルエステル樹脂を含有するのが好ましい。これにより、スペーサ形成層１２の露光時には、アクリル系多官能モノマーとエポキシビニルエステル樹脂とがラジカル重合するため、形成されるスペーサ１０４の強度をより効果的に高めることができる。また、現像時には、スペーサ形成層１２の露光していない部分のアルカリ現像液に対する溶解性を向上させることができるため、現像後の残渣を低減することができる。
【０１０７】
エポキシビニルエステル樹脂としては、２−ヒドロキシ−３−フェノキシプロピルアクリレート、エポライト４０Ｅメタクリル付加物、エポライト７０Ｐアクリル酸付加物、エポライト２００Ｐアクリル酸付加物、エポライト８０ＭＦアクリル酸付加物、エポライト３００２メタクリル酸付加物、エポライト３００２アクリル酸付加物、エポライト１６００アクリル酸付加物、ビスフェノールＡジグリシジルエーテルメタクリル酸付加物、ビスフェノールＡジグリシジルエーテルアクリル酸付加物、エポライト２００Ｅアクリル酸付加物、エポライト４００Ｅアクリル酸付加物等が挙げられる。
【０１０８】
光重合性樹脂にアクリル系多官能ポリマーが含まれる場合、樹脂組成物におけるアクリル系多官能ポリマーの含有量は、特に限定されないが、この樹脂組成物全体において、１〜５０ｗｔ％程度であるのが好ましく、５％〜２５ｗｔ％程度であるのがより好ましい。これにより、露光後のスペーサ形成層１２すなわちスペーサ１０４の強度をより効果的に向上させることができ、半導体ウエハー１０１’と透明基板１０２とを貼り合せる際の形状保持性をより効果的に向上させることができる。
【０１０９】
さらに、光重合性樹脂に、アクリル系多官能ポリマーの他にエポキシビニルエステル樹脂を含有する場合、エポキシビニルエステル樹脂の含有量は、特に限定されないが、樹脂組成物全体に対して、３〜３０ｗｔ％程度であるのが好ましく、５％〜１５ｗｔ％程度であるのがより好ましい。これにより、半導体ウエハー１０１’と透明基板１０２’との貼り付け後における、半導体ウエハー１０１’および透明基板１０２’の各表面に残存する異物の残存率をより効果的に低減させることができる。
【０１１０】
また、以上のような光重合性樹脂は、常温で液状であることが好ましい。これにより、スペーサ形成層１２の光照射（例えば、紫外線照射）による硬化反応性をより向上させることができる。また、樹脂組成物中における光従構成樹脂とその他の配合成分（例えば、アルカリ可溶性樹脂）との混合作業を容易にすることができる。常温で液状の光重合性樹脂としては、例えば、前述したアクリル化合物を主成分とする紫外線硬化性樹脂等が挙げられる。
【０１１１】
なお、光重合性樹脂の重量平均分子量は、特に限定されないが、５，０００以下であるのが好ましく、１５０〜３０００程度であるのがより好ましい。重量平均分子量が前記範囲内であると、スペーサ形成層１２の感度に特に優れる。さらに、スペーサ形成層１２の解像性にも優れる。
【０１１２】
ここで、光重合性樹脂の重量平均分子量は、例えばＧ．Ｐ．Ｃ．を用いて評価でき、前述したのと同様の方法を用いて算出することができる。
【０１１３】
（無機充填材）
なお、スペーサ形成層１２を構成する樹脂組成物中には、無機充填材を含有していてもよい。これにより、スペーサ形成層１２により形成されるスペーサ１０４の強度をより向上させることができる。
【０１１４】
ただし、樹脂組成物中における無機充填材の含有量が大きくなり過ぎると、スペーサ形成層１２の現像後に半導体ウエハー１０１’上に無機充填材に起因する異物が付着したり、アンダーカットが発生してしまうという問題が生じる。そのため、樹脂組成物における無機充填材の含有量は、この樹脂組成物全体に対して、６０ｗｔ％以下とするのが好ましく、４０ｗｔ％以下とするのがさらに好ましく、０ｗｔ％以下とする（実質的に含まない）のが特に好ましい。
【０１１５】
また、光重合性樹脂として、アクリル系多官能モノマーを含有する場合には、アクリル系多官能モノマーの添加により、スペーサ形成層１２により形成されるスペーサ１２Ａの強度を十分に向上させることができるので、樹脂組成物中への無機充填材の添加を省略することができる。
【０１１６】
無機充填材としては、例えば、アルミナ繊維、ガラス繊維のような繊維状充填材、チタン酸カリウム、ウォラストナイト、アルミニウムボレート、針状水酸化マグネシウム、ウィスカーのような針状充填材、タルク、マイカ、セリサイト、ガラスフレーク、鱗片状黒鉛、板状炭酸カルシウムのような板状充填材、炭酸カルシウム、シリカ、溶融シリカ、焼成クレー、未焼成クレーのような球状（粒状）充填材、ゼオライト、シリカゲルのような多孔質充填材等が挙げられる。これらを１種または２種以上混合して用いることもできる。これらの中でも、特に、多孔質充填材を用いるのが好ましい。
【０１１７】
無機充填材の平均粒子径は、特に限定されないが、０．０１〜９０μｍ程度であるのが好ましく、０．１〜４０μｍ程度であるのがより好ましい。平均粒子径が前記上限値を超えると、スペーサ形成層１２の外観異常や解像性不良となるおそれがある。また、平均粒子径が前記下限値未満であると、スペーサ１０４の透明基板１０２に対する加熱貼り付け時の接着不良となるおそれがある。
【０１１８】
なお、平均粒子径は、例えばレーザ回折式粒度分布測定装置ＳＡＬＤ−７０００（（株）島津製作所製）を用いて評価することができる。
【０１１９】
また、無機充填材として多孔質充填材を用いる場合、この多孔質充填材の平均空孔径は、０．１〜５ｎｍ程度であるのが好ましく、０．３〜１ｎｍ程度であるのがより好ましい。
【０１２０】
スペーサ形成層１２を構成する樹脂組成物は、上述した成分に加え、本発明の目的を損なわない範囲で可塑性樹脂、レベリング剤、消泡剤、カップリング剤等の添加剤を含有することができる。
【０１２１】
上述したような樹脂組成物によりスペーサ形成層１２を構成することにより、スペーサ形成層１２の可視光の透過率をより好適なものとすることができ、露光工程における露光不良をより効果的に防止することができる。その結果、より信頼性の高い半導体装置１００を提供することができる。
【０１２２】
このようなスペーサ形成層１２の平均厚さ（貼着後の厚さ）は、特に限定されないが、３〜３００μｍであるのが好ましい。これにより、スペーサ１０４が必要な大きさの空隙部１０５を形成するとともに、後述する露光工程において、支持基材１１を介してスペーサ形成層１２に露光光を照射して露光処理を確実に行うことができる。
【０１２３】
これに対し、スペーサ形成層１２の平均厚さが前記下限値未満であると、スペーサ１０４が必要な大きさの空隙部１０５を形成することができない。一方、スペーサ形成層１２の平均厚さが前記上限値を超えると、均一な厚さのスペーサ１０４を形成するのが難しい。また、後述する露光工程において、支持基材１１を介してスペーサ形成層１２に露光光を照射して露光処理を確実に行うことが難しい。
【０１２４】
また、スペーサ形成層１２の厚さ方向における露光光の透過率は、特に限定されないが、０．１以上０．９以下であるのが好ましい。これにより、後述する露光工程において、支持基材１１を介してスペーサ形成層１２に露光光を照射して露光処理を確実に行うことができる。
【０１２５】
なお、本明細書において、支持基材１１およびスペーサ形成層１２の厚さ方向での露光光の透過率とは、支持基材１１およびスペーサ形成層１２の厚さ方向での露光光のピーク波長（例えば３６５ｎｍ）の透過率を言う。また、支持基材１１およびスペーサ形成層１２の厚さ方向での光の透過率は、例えば、透過率測定装置（（株）島津製作所社製、ＵＶ−１６０Ａ）を用いて計測することができる。
【０１２６】
また、スペーサ形成用フィルム１の平均厚さは、特に限定されないが、８〜４００μｍであるのが好ましい。これに対し、かかる平均厚さが１０μｍ未満であると、支持基材１１がスペーサ形成層１２を支持する機能を発揮することができなかったり、スペーサ１０４が必要な大きさの空隙部１０５を形成することができなかったりする。一方、かかる平均厚さが４００μｍを超えると、スペーサ形成用フィルム１の取り扱い性が低下する。
【０１２７】
Ａ１−２
一方、図４（ｂ）に示すように、半導体ウエハー１０１’の一方の面上に、複数の個別回路１０３を形成する。具体的には、半導体ウエハー１０１’の一方の面上に、複数の受光素子と複数のマイクロレンズアレイとをこの順で積層する。
【０１２８】
Ａ１−３
次に、図４（ｃ）に示すように、半導体ウエハー１０１’の前記一方の面側に、スペーサ形成用フィルム１のスペーサ形成層１２を貼着する（ラミネート加工）。
【０１２９】
《Ａ２》スペーサ形成層１２を選択的に除去してスペーサ１２Ａを形成する工程
Ａ２−１
次に、図４（ｄ）に示すように、スペーサ形成層１２に露光光（紫外線）を照射し、露光処理を行う（露光工程）。
【０１３０】
その際、図４（ｄ）に示すように、スペーサ１０４の平面視形状に対応した平面視形状をなす光透過部２０１を備えるマスク２０を介してスペーサ形成層１２に露光光を照射する。
【０１３１】
光透過部２０１は光透過性を有しており、光透過部２０１を透過した露光光は、スペーサ形成層１２に照射される。これにより、スペーサ形成層１２は、選択的に露光され、露光光が照射された部分（露光部）が光硬化する。
【０１３２】
このとき、前記露光部の幅および高さ、すなわち壁部１０４’の幅および高さが前述した関係式＜１＞〜＜３＞をそれぞれ満たすように露光処理を行う。
【０１３３】
また、スペーサ形成層１２に対する露光処理は、図４（ｄ）に示すように、スペーサ形成層１２に支持基材１１がついた状態で行い、支持基材１１を介してスペーサ形成層１２に露光光を照射する。
【０１３４】
これにより、露光処理の際、支持基材１１がスペーサ形成層１２の保護層として機能し、スペーサ形成層１２の表面に埃等の異物が付着するのを効果的に防止することができる。また、支持基材１１上に異物が付着した場合であっても、その異物を容易に除去することが可能である。また、前述したようにマスク２０を設置する際に、マスク２０がスペーサ形成層１２に貼り付いてしまうことなく、マスク２０とスペーサ形成層１２との距離をより小さくすることができる。その結果、マスク２０を介してスペーサ形成層１２に照射された露光光で形成される像が暈けるのを防止することができ、露光部と未露光部との境界をシャープなものとすることができる。その結果、優れた寸法精度でスペーサ１２Ａを形成することができ、設計に近い所望の形状および寸法で空隙部１０５を形成することができる。これにより、半導体装置１００の信頼性を高めることができる。
【０１３５】
なお、支持基材１１を除去した後に、露光処理を行ってもよい。また、マスク２０を設置するに際しては、半導体ウエハー１０１’に設けたアライメントマークと、マスク２０に設けたアライメントマークとを合わせることにより、半導体ウエハー１０１’に対してマスク２０の位置合わせを行うことができる。
【０１３６】
支持基材１１とマスク２０との間の距離は、０〜２０００μｍであるのが好ましく、０〜１０００μｍであるのがより好ましい。これにより、マスク２０を介してスペーサ形成層１２に照射された露光光により形成される像をより鮮明なものとすることができ、優れた寸法精度でスペーサ１０４を形成することができる。
【０１３７】
特に、支持基材１１とマスク２０とを接触した状態で前記露光処理を行うのが好ましい。これにより、スペーサ形成層１２とマスク２０との間の距離を全域にわたって安定的に一定に保つことができる。その結果、スペーサ形成層１２の露光すべき部位を均一に露光することができ、寸法精度に優れたスペーサ１２Ａをより効率よく形成することができる。
【０１３８】
このように支持基材１１とマスク２０とを接触した状態で露光する場合、支持基材１１の厚みを適宜選択することにより、スペーサ形成層１２とマスク２０との間の距離を自由に、かつ、正確に設定することができる。また、支持基材１１の厚さを薄くすることで、スペーサ形成層１２とマスク２０との間の距離をより小さくし、マスク２０を介してスペーサ形成層１２に照射された光により形成される像の暈けを防止することができる。
【０１３９】
なお、前述したような露光後、必要に応じて、スペーサ形成層１２に対して、４０〜８０℃程度の温度で加熱処理を施してもよい（露光後加熱工程（ＰＥＢ工程））。このような加熱処理を施すことにより、露光工程で光硬化した部位（スペーサ１２Ａ）と半導体ウエハー１０１’との密着性をより高いものとすることができる。そのため、後述する現像処理において、スペーサ形成層１２の光硬化した部位の不本意な剥離を効果的に防止することができる。
【０１４０】
上記加熱処理の温度は、上記範囲であればよいが、５０〜７０℃であるのがより好ましい。後述する現像処理において、スペーサ形成層１２の光硬化した部位の不本意な剥離をより効果的に防止することができる。
【０１４１】
Ａ２−２
次に、図４（ｅ）に示すように、支持基材１１を除去する（支持基材除去工程）。すなわち、支持基材１１をスペーサ形成層１２から剥離する。
【０１４２】
このように露光を行った後、現像に先立ち、支持基材１１を除去することで、前述したように露光時におけるスペーサ形成層１２への埃等の異物の付着を防止しつつ、スペーサ形成層１２のパターニングを行うことができる。
【０１４３】
Ａ２−３
次に、図５（ａ）に示すように、スペーサ形成層１２の未硬化の部分（未露光部）を現像液を用いて除去する（現像処理）。これにより、スペーサ形成層１２の光硬化した部分（すなわち壁部１０４’）が残存して、スペーサ１２Ａおよび空隙部１０５が形成される。
【０１４４】
この現像方法（現像液の付与方法）は、スペーサ形成層１２の未硬化の部分を除去することができるものであれば、特に限定されず、例えば、液盛り法、ディッピング法、シャワー現像法などの公知の方法を用いることができる。
【０１４５】
中でも、かかる現像方法としては、シャワー現像法を用いるのが好ましい。特に、本工程における現像は、図７に示すように、スペーサ形成層１２が形成された半導体ウエハー１０１’をその板面に垂直でかつ中心付近を通る軸線Ｚまわりに回転させながら、現像液Ｌをスペーサ形成層１２に付与することにより行うのが好ましい。
【０１４６】
図７に示す例では、半導体ウエハー１０１’の上方に設けられたノズル３００が現像液Ｌを下方に噴射または噴霧することにより、現像液Ｌをスペーサ形成層１２に付与する。
【０１４７】
このとき、現像液Ｌの噴射方向（ノズル３００の軸線方向）は、半導体ウエハー１０１’の板面に対して直交していてもよいし傾斜していてもよい。
【０１４８】
現像液Ｌの噴射方向（ノズル３００の軸線方向）を半導体ウエハー１０１’の板面に対して傾斜させる場合には、半導体ウエハー１０１’の回転方向に対して現像液Ｌを同方向に噴射（パラレルフロー）するようにノズル３００の軸線方向が傾斜してもよいし、半導体ウエハー１０１’の回転方向に対して現像液Ｌを逆方向に噴射（カウンターフロー）するようにノズル３００の軸線方向が傾斜していてもよい。また、半導体ウエハー１０１’の中心から外側に向けて現像液Ｌを噴射するようにノズル３００の軸線方向が傾斜していてもよい。
【０１４９】
また、ノズル３００からの現像液Ｌの噴射圧は、特に限定されないが、０．０１〜０．５ＭＰａであるのが好ましく、０．１〜０．３ＭＰａであるのがより好ましい。
【０１５０】
また、ノズル３００からの現像液Ｌの噴射時間（現像処理時間）は、特に限定されないが、３〜３６００秒であるのが好ましく、１５〜１８００秒であるのがより好ましい。
【０１５１】
また、ノズル３００からの現像液Ｌの噴射は、連続的であっても、間欠的（断続的）であってもよい。なお、ノズル３００は、図７に示す例では１つであるが、複数設けてもよい。
【０１５２】
スペーサ形成層１２に現像液Ｌが付与されると、スペーサ形成層１２のうち未硬化部分が現像液Ｌに溶解し除去される。
【０１５３】
その際、前記未硬化部分が現像液Ｌに完全に溶解せず、前記未硬化部分の一部が固形状の浮遊物となってしまう場合がある。
【０１５４】
そのため、従来では、前記浮遊物が半導体ウエハー１０１’上やスペーサ形成層１２の硬化部（壁部１０４’）に付着し残渣として残存してしまうと言う問題があった。
【０１５５】
壁部１０４’は、前述したように複数の空隙部１０５がそれぞれ四角形状をなすとともに行列状に配置されるように形成されている。このような形状をなす壁部１０４’を有するスペーサ１２Ａを用いる場合、上記問題が特に顕著となる。
【０１５６】
そこで、本発明者らは、鋭意検討した結果、壁部１０４’の幅および高さを最適化することで、前記問題の発生を防止することができることを見出した。
【０１５７】
具体的には、壁部１０４’の幅をＷ［μｍ］とし、壁部１０４’の高さをＨ［μｍ］としたとき、下記＜１＞〜＜３＞の関係式をそれぞれ満たすことで、前記問題の発生を防止することができることを見出した。
【０１５８】
１５≦Ｗ≦３０００      ・・・＜１＞
３≦Ｈ≦３００          ・・・＜２＞
０．１０≦Ｗ／Ｈ≦９００・・・＜３＞
【０１５９】
このように壁部１０４’の幅Ｗおよび高さＨが上記＜１＞〜＜３＞の関係式をそれぞれ満たすことにより、露光処理されたスペーサ形成層１２を現像処理する時に、図８に示すように、固形状の浮遊物Ｓが発生しても、その浮遊物Ｓが壁部１０４’を乗り越え易くなる。
【０１６０】
したがって、当該浮遊物Ｓを現像液Ｌの流れによって効率的に除去することができる。特に、図７に示すように半導体ウエハー１０１’を軸線Ｚまわりに回転させながら、現像液Ｌをスペーサ形成層１２に付与した場合、かかる現像は、半導体ウエハー１０１’のスペーサ形成層１２が設けられた面側を上方に向けた状態で行われるが、半導体ウエハー１０１’の回転によって生じる遠心力により固体状の浮遊物Ｓが壁部１０４’を乗り越えて除去される。
【０１６１】
そのため、最終的に得られる半導体ウエハー接合体１０００に当該浮遊物Ｓが残渣として残存するのを防止することができる。その結果、得られる半導体ウエハー接合体１０００は、優れた信頼性を有する。
【０１６２】
ここで、壁部１０４’の幅Ｗは、上記＜１＞および＜３＞の関係式を満たすものであればよいが、５０〜２５００μｍであるのが好ましく、１００〜２０００μｍであるのがより好ましい。これにより、浮遊物が壁部１０４’を乗り越え易くなるとともに、スペーサ１０４に必要な強度を確保することができる。
【０１６３】
これに対し、壁部１０４’の幅Ｗが前記下限値未満であると、壁部１０４’と半導体ウエハー１０１’および透明基板１０２’との接合面の面積が小さくなりすぎて、得られる半導体ウエハー接合体１０００の信頼性の低下をもたらす場合がある。一方、壁部１０４’の幅Ｗが前記上限値を超えると、固形状の浮遊物Ｓが壁部１０４’を乗り越え難くなったり、１つの半導体ウエハー接合体１０００から得られる半導体装置１００の数が少なくなったりしてしまう。なお、壁部１０４’の幅Ｗとは、壁部１０４’の平均幅を言う。
【０１６４】
また、壁部１０４’の高さＨは、上記＜２＞および＜３＞の関係式を満たすものであればよいが、５〜２５０μｍであるのが好ましく、１０〜２００μｍであるのがより好ましい。これにより、浮遊物が壁部１０４’を乗り越え易くなるとともに、スペーサ１０４に必要な強度を確保することができる。
【０１６５】
これに対し、壁部１０４’の高さＨが前記下限値未満であると、得られる半導体装置１００において、スペーサ１０４が必要な大きさの空隙部１０５を形成することができない。一方、壁部１０４’の高さＨが前記上限値を超えると、固形状の浮遊物Ｓが壁部１０４’を乗り越え難くなる。
【０１６６】
また、壁部１０４’の幅Ｗと高さＨとの比Ｗ／Ｈは、上記＜１＞〜＜３＞の関係式を満たすものであればよいが、０．２２〜４８０であるのが好ましく、０．５２〜１８０であるのがより好ましい。これにより、浮遊物Ｓが簡単かつ確実に壁部１０４’を乗り越えることができ、その結果、スペーサ形成層１２の現像処理に要する時間の長時間化を防止しつつ、上記問題を解決することができる。
【０１６７】
また、現像液Ｌとしては、スペーサ形成層１２の構成材料等に応じて決定され、特に限定されず、各種現像液を用いることができるが、現像液Ｌの比重をＡとし、壁部１０４’を構成する樹脂組成物の比重をＢとしたとき、
０．５≦Ａ／Ｂ≦２
なる関係式を満たすのが好ましい。特に、０．６０≦Ａ／Ｂ≦１．５なる関係式を満たすのがより好ましく、０．６５≦Ａ／Ｂ≦１．２なる関係式を満たすのがさらに好ましい。これにより、固形状の浮遊物を現像液の流れによって効率的に除去することができる。
【０１６８】
これに対し、Ａ／Ｂが前記下限値未満であると、固形状の浮遊物Ｓが壁部１０４’等に付着しやすくなる傾向を示す。一方、Ａ／Ｂが前記上限値を超えると、後述する洗浄工程後においても、現像液Ｌが半導体ウエハー１０１’上等に残存する恐れがある。また、スペーサ形成層１２の現像に適した現像液Ｌの選定が難しかったり、必要な特性を有するスペーサ１０４を得ることが難しかったりする。
【０１６９】
また、スペーサ形成層１２が前述したようなアルカリ可溶性樹脂を含んで構成されている場合、現像液としてアルカリ液を用いることができる。
【０１７０】
用いるアルカリ液のｐＨは、９．５以上であるのが好ましく、１１．０〜１４．０程度であるのがより好ましい。これにより、スペーサ形成層１２の効率のよい除去が可能となる。
【０１７１】
このようなアルカリ液としては、例えば、ＮａＯＨ、ＫＯＨのようなアルカリ金属水酸化物の水溶液、Ｍｇ（ＯＨ）２のようなアルカリ土類金属水酸化物の水溶液、テトラメチルアンモニウムハイドロオキサイドの水溶液、Ｎ，Ｎ−ジメチルホルムアミド（ＤＭＦ）、Ｎ，Ｎ−ジメチルアセトアミド（ＤＭＡ）等のアミド系有機溶媒等が挙げられ、これらを単独または混合して用いることができる。
【０１７２】
Ａ２−４
次に、図５（ｂ）に示すように、壁部１０４’と、壁部１０４’が形成された半導体ウエハー１０１’を洗浄液を用いて洗浄する（洗浄工程）。
【０１７３】
このように、現像（工程Ａ２−３）後、かつ、後述する接合工程（工程《Ａ３》）前に、洗浄工程を行うと、現像後に固形状の浮遊物Ｓが残存していても、当該浮遊物Ｓを洗浄液の流れによって効率的に除去することができる。
【０１７４】
この洗浄方法（洗浄液の付与方法）は、特に限定されず、例えば、液盛り法、ディッピング法、シャワー洗浄法などの公知の方法を用いることができる。
【０１７５】
中でも、かかる洗浄方法としては、シャワー洗浄法を用いるのが好ましい。特に、前述した工程Ａ２−３の現像方法と同様（図７参照）、本工程における洗浄は、スペーサ形成層１２（壁部１０４’）が形成された半導体ウエハー１０１’をその板面に垂直でかつ中心付近を通る軸線まわりに回転させながら、壁部１０４’と半導体ウエハー１０１’とに洗浄液を付与することにより行うのが好ましい。
【０１７６】
この場合、かかる洗浄は、半導体ウエハー１０１’の壁部１０４’が設けられた面側を上方に向けた状態で行われるが、半導体ウエハー１０１’の回転によって生じる遠心力により固体状の浮遊物Ｓが壁部１０４’を乗り越えて除去される。
【０１７７】
また、洗浄液としては、特に限定されず、各種洗浄液を用いることができるが、壁部１０４’を構成する樹脂組成物の比重をＢとし、洗浄液の比重をＣとしたとき、
０．５≦Ｃ／Ｂ≦２
なる関係式を満たすのが好ましい。特に、０．６０≦Ｃ／Ｂ≦１．５なる関係式を満たすのがより好ましく、０．６５≦Ｃ／Ｂ≦１．２なる関係式を満たすのがさらに好ましい。これにより、固形状の浮遊物Ｓを洗浄液の流れによって効率的に除去することができる。
【０１７８】
これに対し、Ｃ／Ｂが前記下限値未満であると、固形状の浮遊物Ｓが壁部１０４’等に付着しやすくなる傾向を示す。一方、Ｃ／Ｂが前記上限値を超えると、洗浄液の選定が難しかったり、必要な特性を有するスペーサ１０４を得ることが難しかったりする。
【０１７９】
Ａ２−５
次に、図５（ｃ）に示すように、前述した工程Ａ２−４で用いた洗浄液を除去する（乾燥工程）。
【０１８０】
このように、洗浄（工程Ａ２−４）後、かつ、接合工程（工程《Ａ３》）前に、洗浄工程を行うと、最終的に得られる半導体ウエハー接合体１０００に洗浄液が残存して悪影響を及ぼすのを防止することができる。また、半導体ウエハー接合体１０００の製造において、その品質を高めつつ、生産効率を向上させることができる。
【０１８１】
かかる乾燥工程は、前述した工程Ａ２−３の現像方法での半導体ウエハー１０１’の回転と同様（図７参照）、壁部１０４’が形成された半導体ウエハー１０１’をその板面に垂直でかつ中心付近を通る軸線まわりに回転させることにより行うのが好ましい。これにより、前述した洗浄工程後に固形状の浮遊物Ｓが残存していても、洗浄液除去時に、半導体ウエハー１０１’の回転によって生じる遠心力により固体状の浮遊物Ｓが壁部１０４’を乗り越えて除去される。
【０１８２】
《Ａ３》スペーサ１２Ａの半導体ウエハー１０１’とは反対側の面に透明基板１０２’を接合する工程
次に、図６（ａ）に示すように、形成されたスペーサ１２Ａの上面と透明基板１０２’とを接合する（接合工程）。これにより、半導体ウエハー１０１’と透明基板１０２’とがスペーサ１２Ａを介して接合された半導体ウエハー接合体１０００（本発明の半導体ウエハー接合体）が得られる。
【０１８３】
スペーサ１２Ａと透明基板１０２’との接合は、例えば、形成されたスペーサ１２Ａの上面と透明基板１０２’とを貼り合わせた後、熱圧着することにより行うことができる。
【０１８４】
熱圧着は、８０〜１８０℃の温度範囲内で行うのが好ましい。これにより、熱圧着時における加圧力を抑えつつ、スペーサ１２Ａと透明基板１０２’とを熱圧着により接合することができる。そのため、形成されるスペーサ１０４は、不本意な変形が抑えられ、寸法精度の優れたものとなる。
【０１８５】
《Ａ４》半導体ウエハー１０１’の下面に所定の加工または処理を施す工程
Ａ４−１
次に、図６（ｂ）に示すように、半導体ウエハー１０１’の透明基板１０２とは反対側の面（下面）１１１を研削する（バックグラインド工程）。
【０１８６】
この半導体ウエハー１０１’の面１１１の研削は、例えば、研削装置（グラインダー）を用いて行うことができる。
【０１８７】
かかる面１１１の研削により、半導体ウエハー１０１’の厚さは、半導体装置１００が適用される電子機器によっても異なるが、通常、１００〜６００μｍ程度に設定され、より小型の電子機器に適用する場合には、５０μｍ程度に設定される。
【０１８８】
Ａ４−２
次に、図６（ｃ）に示すように、半導体ウエハー１０１’の面１１１上に、半田バンプ１０６を形成する。
【０１８９】
その際、図示しないが、半田バンプ１０６の形成の他に、半導体ウエハー１０１’の面１１１に配線も形成する。
【０１９０】
［Ｂ］半導体ウエハー接合体１０００を個片化する工程
次に、半導体ウエハー接合体１０００を個片化することにより、複数の半導体装置１００を得る（ダイシング工程）。
【０１９１】
その際、半導体ウエハー１０１’に形成された個別回路毎、すなわち、各空隙部１０５毎に、半導体ウエハー接合体１０００を個片化する。
【０１９２】
ここで、壁部１０４’は、前述したように複数の空隙部１０５がそれぞれ四角形状をなすとともに行列状に配置されるように形成されている。したがって、半導体ウエハー接合体１０００を格子状に切断（ダイシング）して個片化することで、簡単かつ効率的に、複数の半導体装置１００を得ることができる。
【０１９３】
より具体的には、半導体ウエハー接合体１０００の個片化は、例えば、まず、図６（ｄ）に示すように、半導体ウエハー１０１’側からダイシングソーによりスペーサ１０４の格子に沿って切込み２１を入れた後、透明基板１０２’側からもダイシングソーにより切込み２１に対応して切り込みを入れることにより行われる。
【０１９４】
以上のような工程を経ることにより、半導体装置１００を製造することができる。
このように、半導体ウエハー接合体１０００を個片化して、一括して複数の半導体装置１００を得ることにより、半導体装置１００を大量生産することができ、生産性の効率化を図ることができる。
【０１９５】
特に、半導体ウエハー接合体１０００の製造においては、前述したように、壁部１０４’の幅Ｗおよび高さＨが上記＜１＞〜＜３＞の関係式をそれぞれ満たすことにより、優れた信頼性を有する半導体ウエハー接合体１０００を得ることができる。
【０１９６】
したがって、このような半導体ウエハー接合体１０００を個片化することで得られた半導体装置１００も、優れた信頼性を有する。
【０１９７】
また、前述したような半導体ウエハー接合体１０００の製造方法を用いることで、高い歩留まりで、優れた信頼性を有する半導体ウエハー接合体１０００および半導体装置１００を製造することができる。
【０１９８】
このようにして得られた半導体装置１００は、例えば、配線がパターンニングされた基板上に搭載され、この基板上の配線と、ベース基板１０１の下面に形成された配線とが半田バンプ１０６を介して電気的に接続される。
【０１９９】
また、半導体装置１００は、前述したように基板上に搭載された状態で、例えば、携帯電話、デジタルカメラ、ビデオカメラ、小型カメラ等の電子機器に広く適用することができる。
【０２００】
以上、本発明について、好適な実施形態に基づいて説明したが、本発明はこれらに限定されるものではない。
【０２０１】
例えば、本発明の半導体ウエハー接合体の製造方法では、任意の目的の工程が１または２以上追加されてもよい。例えば、ラミネート工程と露光工程との間に、スペーサ形成層に対して加熱処理を施すラミネート後加熱工程（ＰＬＢ工程）を設けてもよい。
【０２０２】
また、前述した実施形態では、露光を１回行う場合について説明したが、これに限定されず、例えば、露光を複数回行ってもよい。
【０２０３】
また、本発明の半導体ウエハー接合体および半導体装置の各部の構成は、同様の機能を発揮する任意の構成のものに置換することができ、また、任意の構成を付加することもできる。
【０２０４】
また、前述した実施形態では、シート状の支持基材上から半導体ウエハー１０１’の一方の面側に転写してスペーサ形成層を形成したが、スペーサ形成層の形成方法としては、これに限定されず、例えば、各種塗布法を用いて硬化性の樹脂組成物（樹脂ワニス）を直接半導体ウエハー１０１’の一方の面側に形成してもよい。
【０２０５】
また、本実施形態では、スペーサ形成層１２の樹脂組成物として、露光部分が現像液により除去されるネガ型の樹脂組成物を用いた場合を例に説明したが、未露光部分が現像液により除去されるポジ型の樹脂組成物を用いてもよいのは言うまでもない。
【実施例】
【０２０６】
以下、本発明の具体的な実施例を説明する。なお、本発明はこれに限定されるものではない。
【０２０７】
［１］半導体ウエハー接合体の製造
（実施例１）
１．アルカリ可溶性樹脂（（メタ）アクリル変性ビスＡノボラック樹脂）の合成
ノボラック型ビスフェノールＡ樹脂（フェノライトＬＦ−４８７１、大日本インキ化学（株）製）の固形分６０％ＭＥＫ（メチルエチルケトン）溶液５００ｇを、２Ｌフラスコ中に投入し、これに触媒としてトリブチルアミン１．５ｇ、および重合禁止剤としてハイドロキノン０．１５ｇを添加し、１００℃に加温した。その中へ、グリシジルメタクリレート１８０．９ｇを３０分間で滴下し、１００℃で５時間攪拌反応させることにより、固形分７４％のメタクリロイル変性ノボラック型ビスフェノールＡ樹脂ＭＰＮ００１（メタクリロイル変性率５０％）を得た。
【０２０８】
２．スペーサ形成層を構成する樹脂組成物の樹脂ワニスの調製
光重合性樹脂として、トリメチロールプロパントリメタクリレート（共栄社化学（株）製、ライトエステルＴＭＰ）１５重量％、エポキシビニルエステル樹脂（共栄社化学（株）製、エポキシエステル３００２Ｍ）５重量％、熱硬化性樹脂であるエポキシ樹脂として、ビスフェノールＡノボラック型エポキシ樹脂（大日本インキ化学工業（株）製、エピクロンＮ−８６５）５重量％、ビスフェノールＡ型エポキシ樹脂（ジャパンエポキシレジン（株）製、ＹＬ６８１０）１０重量％、シリコーンエポキシ樹脂（東レ・ダウコーニング・シリコーン（株）製、ＢＹ１６−１１５）５重量％、フェノールノボラック樹脂（住友ベークライト（株）、ＰＲ５３６４７）３重量％、アルカリ可溶性樹脂として上記ＭＰＮ００１を固形分として５５重量％、光重合開始剤（チバ・スペシャリティ・ケミカルズ（株）製、イルガキュア６５１）２重量％を秤量し、ディスパーザーを用い、回転数３０００ｒｐｍで１時間攪拌し、樹脂ワニスを調製した。
【０２０９】
３．スペーサ形成用フィルムの製造
まず、支持基材として、厚さ５０μｍのポリエステルフィルム（三菱樹脂社製、「ＭＲＸ５０」を用意した。
【０２１０】
次に、支持基材上に、上記で調整した樹脂ワニスをコンマコーター（廉井精機社製、「型番ＭＦＧ Ｎｏ．１９４００１  ｔｙｐｅ３−２９３」）で塗布することにより、樹脂ワニスで構成される塗膜を形成した。その後、形成した塗膜を８０℃、２０分乾燥してスペーサ形成層を形成することによりスペーサ形成用フィルムを得た。得られたスペーサ形成用フィルムは、スペーサ形成層の平均厚さが５０μｍであった。また、スペーサ形成層を構成する樹脂組成物（乾燥後）の比重は、１．２であった。
【０２１１】
４．接合体の製造
まず、ほぼ円形状をなす直径８インチの半導体ウエハー（Ｓｉウエハー、直径２０．３ｃｍ、厚さ７２５μｍ）を用意した。
【０２１２】
次に、半導体ウエハーに、ロールラミネーターを用いて、ロール温度６０℃、ロール速度０．３ｍ／分、シリンジ圧２．０ｋｇｆ／ｃｍ２の条件で、上記で製造したスペーサ形成用フィルムをラミネートして、スペーサ形成用フィルム付き半導体ウエハーを得た。
【０２１３】
次に、形成すべきスペーサの平面視の形状と同じ形状をした光透過部を有するマスクを用意し、スペーサ形成用フィルムと対向するようにマスクを設置した。この際、マスクと支持基材との間の距離を、０ｍｍとした。
【０２１４】
次に、マスクを介して、スペーサ形成用フィルム付き半導体ウエハーに、スペーサ形成用フィルム側から、紫外線（波長３６５ｎｍ、積算光量７００ｍＪ／ｃｍ２）を照射することにより、スペーサ形成層を格子状に選択的に露光した後、支持基材を取り剥がした。なお、スペーサ形成層に対する露光では、平面視でスペーサ形成層の５０％に対し、格子状に露光される露光部の幅が６００μｍとなるように露光した。
【０２１５】
次に、現像液（アルカリ液）として、２．３８ｗ％テトラメチルアンモニウムハイドロオキサイド（ＴＭＡＨ）水溶液を用いて、露光後のスペーサ形成層の現像をして、幅６００μｍ、高さ５０μｍの壁部（凸条）を有するスペーサを半導体ウエハー上に形成した。かかる現像は、図７に示すように、半導体ウエハーを回転させながら、９０秒間、現像液をスペーサ形成層に向けて現像液圧（噴射圧）０．２ＭＰａで噴射することにより行った。また、現像液の比重は、１．０であった。
【０２１６】
そして、洗浄液として純水を用いて、スペーサ（壁部）を洗浄し、その後、乾燥した。かかる洗浄は、図７に示すように、半導体ウエハーを回転させながら、９０秒間、洗浄液を壁部（スペーサ）および半導体ウエハーに向けて洗浄液圧（噴射圧）０．２ＭＰａで噴射することにより行った。また、洗浄液の比重は、１．０であった。また、乾燥は、洗浄液の噴射を停止した状態で、図７に示すように半導体ウエハーを９０秒間回転させることにより行った。
【０２１７】
次に、透明基板（石英ガラス基板、直径２０．３ｃｍ、厚さ７２５μｍ）を用意し、このものをスペーサが形成された半導体ウエハーに、サブストレート・ボンダ（ズース・マイクロテック社製、「ＳＢ８ｅ」）を用いて圧着することにより、スペーサを介して半導体ウエハーと透明基板とが接合された半導体ウエハー接合体を製造した。
【０２１８】
（実施例２）
スペーサ形成層を構成する樹脂組成物の樹脂ワニスの調製を以下のようにした以外は、実施例1と同様にして半導体ウエハー接合体を製造した。
【０２１９】
光重合性樹脂として、トリメチロールプロパントリメタクリレート（共栄社化学（株）製、ライトエステルＴＭＰ）１１重量％、エポキシビニルエステル樹脂（共栄社化学（株）製、エポキシエステル３００２Ｍ）４重量％、熱硬化性樹脂であるエポキシ樹脂として、ビスフェノールＡノボラック型エポキシ樹脂（大日本インキ化学工業（株）製、エピクロンＮ−８６５）４重量％、ビスフェノールＡ型エポキシ樹脂（ジャパンエポキシレジン（株）製、ＹＬ６８１０）８重量％、シリコーンエポキシ樹脂（東レ・ダウコーニング・シリコーン（株）製、ＢＹ１６−１１５）４重量％、フェノールノボラック樹脂（住友ベークライト（株）、ＰＲ５３６４７）２重量％、アルカリ可溶性樹脂として上記ＭＰＮ００１を固形分として４２重量％、光重合開始剤（チバ・スペシャリティ・ケミカルズ（株）製、イルガキュア６５１）２重量％、充填材としてシリカ（（株）アドマッテクス製、アドマファインＳＥ５１０１）２３．０重量％を秤量し、ディスパーザーを用い、回転数３０００ｒｐｍで１時間攪拌し、樹脂ワニスを調製した。
【０２２０】
【表１】
2011205035.tif 000004
【０２２１】
（比較例）
壁部の幅および高さを表１に示すように変更した以外は、前述した実施例１と同様にして半導体ウエハー接合体を製造した。
【０２２２】
［２］評価
各実施例および比較例の半導体ウエハー接合体のスペーサおよび空隙部を実体顕微鏡（×５００倍）で観察し、残渣の有無を以下の評価基準に従い評価した。
【０２２３】
◎：残渣が全く確認されず、実用上全く問題ない。
○：残渣が若干確認できるが、実用上問題ないレベルである。
△：残渣が比較的多く観察され、実用レベルではない。
×：残渣が多数確認され、実用レベルではない。
【０２２４】
これらの結果を表１に示した。
表１から明らかなように、本発明にかかる実施例の半導体ウエハー接合体では、残渣が全く確認されなかった。また、本発明にかかる実施例の半導体ウエハー接合体をダイシングにより個片化して複数の半導体装置を得たところ、かかる複数の半導体装置は、そのほとんどにおいて、長期に亘り所望の特性を発揮することができ、優れた信頼性を有するものであった。
【０２２５】
これに対し、比較例の半導体ウエハー接合体では、残渣が多数確認された。また、比較例の半導体ウエハー接合体をダイシングにより個片化して複数の半導体装置を得たところ、かかる複数の半導体装置は、その多くにおいて、所望の特性を発揮することができず、実施例にかかる半導体装置に比し信頼性に劣るものであった。
【符号の説明】
【０２２６】
１                スペーサ形成用フィルム
１１              支持基材
１２              スペーサ形成層
１２Ａ            スペーサ
１００            半導体装置
１０１            ベース基板
１０１’          半導体ウエハー
１０２、１０２’  透明基板
１０３            個別回路
１０４            スペーサ
１０４’          壁部
１０５            空隙部
１０６            半田バンプ
１１１            下面
１０００          半導体ウエハー接合体
２０              マスク
２１              切込み
２０１            光透過部
３００            ノズル
【図１】
2011205035.tif 000005
【図２】
2011205035.tif 000006
【図３】
2011205035.tif 000007
【図４】
2011205035.tif 000008
【図５】
2011205035.tif 000009
【図６】
2011205035.tif 000010
【図７】
2011205035.tif 000011
【図８】
2011205035.tif 000012